(57)【要約】【課題】中綿やダウンなどの詰め物が吹き出しにくく、かつムレが生じにくい衣料側地および衣料品を提供する。【解決手段】単繊維径が１５００ｎｍ以下のフィラメント糸Ａを含む織物で中綿やダウンなどの詰め物を含む衣料の側地を構成する。【選択図】なし【特許請求の範囲】
【請求項１】
中綿またはダウンを含む衣料の側地であって、単繊維径が１５００ｎｍ以下のフィラメント糸Ａを含む織物で構成されることを特徴とする衣料側地。
【請求項２】
前記フィラメント糸Ａがポリエステルからなる、請求項１に記載の衣料側地。
【請求項３】
前記フィラメント糸Ａのフィラメント数が５００本以上である、請求項１に記載の衣料側地。
【請求項４】
前記フィラメント糸Ａが、海成分と島成分とからなる海島型複合繊維の海成分を溶解除去して得られた糸条である、請求項１〜３のいずれかに記載の衣料側地。
【請求項５】
前記織物に、他の繊維として仮撚捲縮加工糸が含まれる、請求項１〜４のいずれかに記載の衣料側地。
【請求項６】
前記織物において、下記に定義するカバーファクター（ＣＦ）が１３００〜２７００の範囲内である、請求項１〜５のいずれかに記載の衣料側地。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項７】
前記織物において、ＪＩＳ  Ｌ１０９６Ａ法  フラジール型試験機を使用して測定した通気度が、１．５ｃｍ３／ｃｍ２・秒以上である、請求項１〜６のいずれかに記載の衣料側地。
【請求項８】
前記織物において、経方向および／または緯方向の伸張率が１０％以上である、請求項１〜７のいずれかに記載の衣料側地。
【請求項９】
請求項１〜８のいずれかに記載の衣料側地を用いてなる衣料品。
【発明の詳細な説明】
【技術分野】
【０００１】
本発明は、中綿やダウンなどの詰め物が吹き出しにくくかつムレが生じにくい衣料側地および衣料品に関する。
【背景技術】
【０００２】
中綿やダウンなどの詰め物を含む衣料品に用いられる衣料側地に要求される特性としては、まず、中綿やダウンなどが吹き出てこないようにする必要がある。そのために、衣料側地を構成する織物の織密度をあげたり、加熱ローラーの間を織物を通して加圧する、いわゆる目潰し加工が行われている。
【０００３】
しかしながら、織密度を上げすぎると通気性が低下し、使用の際にムレが生じるという問題があった。このように、中綿やダウンなどのの吹き出し防止と適度な通気性とを両立させることは困難であった。
なお、比較的繊度の小さい繊維で寝具類やぬいぐるみなどの側地を構成することは知られている（例えば、特許文献１、特許文献２参照）。
【先行技術文献】
【特許文献】
【０００４】
【特許文献１】特開平３−２６１４９６号公報
【特許文献２】実開平３−１０３１９５号公報
【発明の概要】
【発明が解決しようとする課題】
【０００５】
本発明は上記の背景に鑑みなされたものであり、その目的は、中綿やダウンなどの詰め物が吹き出しにくく、かつムレが生じにくい衣料側地および衣料品を提供することにある。
【課題を解決するための手段】
【０００６】
本発明者は上記の課題を達成するため鋭意検討した結果、単繊維径が１５００ｎｍ以下と極めて単繊維径が小さいフィラメント糸を用いて織物を得て寝装側地とすると、該フィラメント糸の摩擦係数が高いため、織物を構成する糸と糸の摩擦が大きくなり、外力がかかっても織目変形し難く、その結果、ある程度の通気性を維持しつつ中綿やダウンなどの詰め物の吹き出しを防止できることを見出し、さらに鋭意検討を重ねることにより本発明を完成するに至った。
【０００７】
かくして、本発明によれば「中綿またはダウンを含む衣料の側地であって、単繊維径が１５００ｎｍ以下のフィラメント糸Ａを含む織物で構成されることを特徴とする衣料側地。」が提供される。
【０００８】
その際、前記フィラメント糸Ａがポリエステルからなることが好ましい。また、前記フィラメント糸Ａのフィラメント数が５００本以上であることが好ましい。また、前記フィラメント糸Ａが、海成分と島成分とからなる海島型複合繊維の海成分を溶解除去して得られた糸条であることが好ましい。また、前記織物に、他の繊維として仮撚捲縮加工糸が含まれることが好ましい。また、前記織物において、下記に定義するカバーファクター（ＣＦ）が１３００〜２７００の範囲内であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００９】
また、前記織物において、ＪＩＳ  Ｌ１０９６Ａ法  フラジール型試験機を使用して測定した通気度が、１．５ｃｍ３／ｃｍ２・秒以上であることが好ましい。また、前記織物において、経方向および／または緯方向の伸張率が１０％以上であることが好ましい。
また、本発明によれば、前記の衣料側地を用いてなる衣料品が提供される。
【発明の効果】
【００１０】
本発明によれば、中綿やダウンなどの詰め物が吹き出しにくく、かつムレが生じにくい衣料側地および衣料品が得られる。
【発明を実施するための形態】
【００１１】
以下、本発明の実施の形態について詳細に説明する。
本発明の衣料側地は、単繊維径が１５００ｎｍ以下のフィラメント糸Ａを含む織物で構成される。
ここで、前記フィラメント糸Ａ（以下、「ナノファイバー」と称することもある。）において、その単繊維径（単繊維の直径）が１５００ｎｍ以下（好ましくは１０〜８００ｎｍ、特に好ましくは５１０〜８００ｎｍ）の範囲内であることが肝要である。該単繊維径が１５００ｎｍよりも大きい場合は、織物を構成する糸と糸の摩擦が小さくなり、外力がかかった場合織目変形しやすく、その結果、中綿やダウンなどの詰め物が吹き出しやすくなるため好ましくない。逆に、該単繊維径が１０ｎｍよりも小さい場合は繊維強度が低下するため実用性が損われるおそれがある。ここで、単繊維の断面形状が丸断面以外の異型断面である場合には、外接円の直径を単繊維径とする。なお、単繊維径は、透過型電子顕微鏡で繊維の横断面を撮影することにより測定が可能である。
【００１２】
前記フィラメント糸Ａにおいて、フィラメント数は特に限定されないが、織物を構成する糸と糸との滑りにくさやソフトな風合いを得る上で５００本以上（より好ましくは２０００〜５００００本）であることが好ましい。また、フィラメント糸Ａの総繊度（単繊維繊度とフィラメント数との積）としては、５０〜８００ｄｔｅｘの範囲内であることが好ましい。
【００１３】
前記フィラメント糸Ａの繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。また、前記フィラメント糸Ａは２種類以上でもよい。
【００１４】
前記フィラメント糸Ａを形成するポリマーの種類としては特に限定されずいずれのポリマーでもよいが、繊維強度の点でポリエステルまたはナイロンまたはアクリルが好ましい。なかでも、ポリエチレンテレフタレートやポリトリメチレンテレフタレート、ポリブチレンテレフタレート、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルや、ポリ乳酸、ステレオコンプレックスポリ乳酸でもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１５】
本発明の衣料側地を構成する織物は前記のフィラメント糸Ａだけで構成されていてもよいが、この場合、織物の両面とも表面の滑りが悪く（摩擦係数が高く）衣料側地の取り扱い性が悪くなるので、前記織物に、他のフィラメントとして、単繊維径が１５００ｎｍより大のフィラメントＢが含まれることが好ましい。
【００１６】
その際、前記フィラメント糸Ｂは、その単繊維径が１５００ｎｍより大（好ましくは２〜３３μｍ）であることが好ましい。該単繊維径が１５００ｎｍ（１．５μｍ）以下であると、織物の両面とも表面の滑りが悪く（摩擦係数が高く）衣料側地の取り扱い性が悪くなるおそれがある。ここで、単繊維の断面形状が丸断面以外の異型断面である場合には、外接円の直径を単繊維径とする。なお、単繊維径は、前記と同様、透過型電子顕微鏡で繊維の横断面を撮影することにより測定が可能である。
【００１７】
前記フィラメント糸Ｂにおいて、フィラメント数は特に限定されないが、１〜３００本の範囲内であることが好ましい。また、かかるフィラメント糸Ｂの繊維形態は特に限定されず紡績糸でもよいが、長繊維（マルチフィラメント糸）やポリウレタン繊維等、あるいは両者を使用することが好ましい。単繊維の断面形状も特に限定されず、丸、三角、扁平、中空など公知の断面形状でよい。
【００１８】
特に、前記フィラメント糸Ｂが仮撚捲縮加工糸であることが好ましい。本発明の衣料側地に仮撚捲縮加工糸が含まれていると、仮撚捲縮加工糸の捲縮の効果により中綿やダウンなどの詰め物が吹き出しにくくなり好ましい。
なお、前記フィラメント糸Ｂは２種類以上でもよい。
【００１９】
前記フィラメント糸Ｂを形成するポリマーの種類としては、特に限定されずいずれのポリマーでもよいが、繊維強度の点でポリエステルまたはナイロンまたはアクリルまたは綿または絹が好ましい。なかでも、ポリエチレンテレフタレートやポリトリメチレンテレフタレート、ポリブチレンテレフタレート、第３成分を共重合させたポリエステル、ポリエーテルエステル、ウレタンなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルやポリ乳酸、ステレオコンプレックスポリ乳酸でもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２０】
なお、前記フィラメント糸Ａおよびフィラメント糸Ｂにおいて、繊維は複数の組合せでもよく、例えば、ポリウレタン繊維やポリエーテルエステル系繊維などからなる弾性繊維糸条と、ポリエステル系繊維糸条またはナイロン繊維糸条とをインターレース空気ノズルなどにより空気混繊させた複合糸や、ポリウレタン繊維やポリエーテルエステル系繊維などからなる弾性繊維糸条のまわりにポリエステル系糸条またはナイロン繊維糸条をカバリングした複合糸などや、紡績糸との複合糸、またはこれを交織してもよい。
【００２１】
前記織物の織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。なかでも、ある程度高密度の織物とする上でツイル組織が最も好ましい。
【００２２】
ここで、前記フィラメントＡとフィラメント糸Ｂとを用いて織物を構成し、フィラメントＡが多く露出する面を内側に、フィラメント糸Ｂが多く露出する面を外気側に使用すると、衣料側地の外気側表面の滑りがよく、取り扱い性が向上し好ましい。
【００２３】
本発明の衣料側地は例えば以下の製造方法により製造することができる。まず、海成分と、ポリエステルからなりその径が１５００ｎｍ以下である島成分とで形成される海島型複合繊維（フィラメント糸Ａ用繊維）を用意する。かかる海島型複合繊維としては、特開２００７−２３６４号公報に開示された海島型複合繊維マルチフィラメント（島数１００〜１５００）が好ましく用いられる。
【００２４】
すなわち、海成分ポリマーとしては、繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。
【００２５】
一方、島成分ポリマーは、繊維形成性の良好なポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２６】
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１５００ｎｍ以下とする必要がある。その際、島成分の形状が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。
【００２７】
かかる海島型複合繊維マルチフィラメント糸は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型断面複合繊維マルチフィラメント糸は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。かかる海島型複合繊維マルチフィラメント糸において、単糸繊維繊度、フィラメント数、総繊度としてはそれぞれ単糸繊維繊度０．５〜１０．０ｄｔｅｘ、フィラメント数５〜７５本、総繊３０〜１７０ｄｔｅｘの範囲内であることが好ましい。
【００２８】
一方、必要に応じて、単繊維繊度が０．１ｄｔｅｘ以上（好ましくは０．１〜０．９ｄｔｅｘ）であるフィラメント糸Ｂを用意する。最終的に得られる生地内のフィラメント糸Ｂの単繊維径を１５００ｎｍより大とする上で、単繊維繊度を前記の範囲内とすることが好ましい。
【００２９】
かかるフィラメント糸Ｂにおいて、フィラメント数、総繊度としてはそれぞれフィラメント数１〜３００本（より好ましくは１００〜３００本）、総繊度１０〜８００ｄｔｅｘの範囲内であることが好ましい。また、かかるフィラメント糸としては、沸水収縮率１０％以上（より好ましくは２０〜４０％）の範囲内の高収縮ポリエステルや、弾性糸（ポリウレタン弾性糸またはポリエーテルエステル弾性糸）であってもよい。
【００３０】
次いで、前記海島型複合繊維マルチフィラメント糸と、必要に応じてフィラメント糸Ｂとを用いて、織物を常法により織成する。その際、前記海島型複合繊維フィラメント糸とフィラメント糸Ｂとが混繊糸として織編物中に含まれていてもよいが、前記フィラメント糸Ａと前記フィラメントＢとを交織することにより織物を織成することが好ましい。なお、前記海島型複合繊維フィラメント糸とフィラメント糸Ｂとの総繊度比としては、９０：１０〜２０：８０の範囲内であることが好ましい。
【００３１】
次いで、前記の織物（生地）にアルカリ水溶液処理を施し、前記海島型複合繊維の海成分をアルカリ水溶液で溶解除去することにより、海島型複合繊維フィラメント糸を単繊維径が１５００ｎｍ以下のフィラメント糸Ａとすることにより、本発明の衣料側地が得られる。その際、アルカリ水溶液処理の条件としては、濃度３〜４％のＮａＯＨ水溶液を使用し５５〜６５℃の温度で処理するとよい。
【００３２】
また、該アルカリ水溶液による溶解除去の前および／または後に生地に染色加工を施してもよい。カレンダー加工（加熱加圧加工）やエンボス加工を施してもよい。さらに、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００３３】
かかる織物において、織物のカバーファクター（ＣＦ）が１３００〜２７００の範囲内であることが好ましい。カバーファクターが１３００よりも小さいと中綿やダウンなどが吹き出すおそれがある。また、カバーファクターが２７００よりも大きいと通気性が小さくなり、ムレが生じるおそれがある。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３４】
また、衣料側地はソフトでドレープ性のある生地が好まれるので、前記織物の目付としては、５０〜２００ｇ／ｍ２（より好ましくは８０〜１２０ｇ／ｍ２）の範囲内であることが好ましい。目付が５０ｇ／ｍ２よりも小さいと、うすっぺらいペーパーライクな風合いになるし中綿やダウンも吹き出しやすくなるおそれがある。
逆に、目付が２００ｇ／ｍ２よりも大きくなると、硬くなるだけでなく衣料としては重くなりすぎるおそれがある。
【００３５】
また、ＪＩＳ  Ｌ１０９６Ａ法  フラジール型試験機を使用して測定した通気度が、１．５ｃｍ３／ｃｍ２・秒以上（より好ましくは３〜１５ｃｍ３／ｃｍ２・秒）の範囲内であることが好ましい。該通気度が１．５ｃｍ３／ｃｍ２・秒よりも小さいと、ムレが生ずるおそれがある。
【００３６】
また、前記織物において、経方向および／または緯方向の伸張率が１０％以上（好ましくは１０〜３０％）であると、衣服が着心地が向上し好ましい。なお、織物の伸張率を１０％以上とするには、例えば、他の繊維（フィラメント糸Ｂ）として前記のように仮撚捲縮糸を前記織物に含ませるとよい。
【００３７】
次いで、前記織物単独か、必要に応じて他の生地と併用して常法により衣料側地を縫製する。その際、前記織物のみで衣料側地を構成してもよく、例えば通常のポリエステル織編物との多層構造としてもよい。
【００３８】
かくして得られた衣料側地において、衣料側地を構成する織物に前記フィラメント糸Ａ（ナノファイバー）が含まれているので、織物を形成する糸と糸との接触面積が大きくなるなため外力がかかっても織目変形しにくく、その結果、通気性が安定しており（すなわちムレ感があまりなく）、中綿やダウンなどの詰め物が吹き出しにくい。
【００３９】
次に、本発明の衣料品は前記の衣料側地を用いてなる衣料品である。かかる衣料品は前記の衣料側地を用いているので、使用の際、中綿やダウンなどの詰め物が吹き出しにくく、かつムレ（ムレ感）が生じにくい。なお、かかる衣料品にはダウンジャケット、ダウンウエアー、中綿ジャケット、中綿ウエアー、寝袋などが含まれる。
【実施例】
【００４０】
次に本発明の実施例及び比較例を詳述するが、本発明はこれらによって限定されるものではない。なお、実施例中の各測定項目は下記の方法で測定した。
＜溶融粘度＞
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
＜溶解速度＞
海・島成分の各々０．３φ−０．６L×２４Hの口金にて１０００〜２０００m/分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した。
＜カバーファクター（ＣＦ）＞
カバーファクター（ＣＦ）は次式で算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
＜通気度＞
ＪＩＳ  Ｌ１０９６Ａ法  フラジール型試験機を使用して測定した。
＜羽毛吹き出し評価＞
日本紡績検査協会の中綿吹き出し試験で測定した。
＜目付＞
ＪＩＳ  Ｌ１０９６で目付を算出した。
＜総合評価＞
非常に優れているものを◎、優れているものを○、やや劣るものを△、劣るものを×とした。
【００４１】
［実施例１］
島成分としてポリエチレンテレフタレート（２８０℃における溶融粘度が１２００ポイズ、艶消し剤の含有量：０重量％）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。
得られた未延伸糸を、延伸温度８０℃、延伸倍率２．５倍でローラー延伸し、次いで１５０℃で熱セットして巻き取った。得られた海島型複合繊維（フィラメント糸Ａ用繊維、延伸糸）は５６ｄｔｅｘ／１０ｆｉｌであり、透過型電子顕微鏡ＴＥＭによる繊維横断面を観察したところ、島の形状は丸形状でかつ島の径は７００ｎｍであった。
得られた海島型複合繊維（フィラメント糸Ａ用繊維、延伸糸）を経糸に用い、緯糸としてポリエチレンテレフタレート仮撚捲縮加工糸５６ｄｔｅｘ／７２ｆｉｌ（帝人ファイバー（株）製、フィラメント糸Ｂ）を用い、ツイル組織により常法の製織により経密度１７５本／２．５４ｃｍ、緯密度１３４本／２．５４ｃｍの生機を得た。
【００４２】
その後、１５％のアルカリ減量を施した後、９８℃で精錬を行い、１３０℃にて染色加工を行った。次いで、フッ素系撥水剤溶液にパッドし、ピックアップ率７０％で搾液し、１３０℃で３分間乾燥後１７０℃で４５秒間熱処理を行った後、熱セットを行い、経密度２１０本／２．５４ｃｍ、緯密度１４７本／２．５４ｃｍの織物を得て衣料側地とした。
得られた織物（衣料側地）において、フィラメント糸Ａの平均単繊維径は７００ｎｍであり、フィラメント糸Ｂ（５６ｄｔｅｘ／７２ｆｉｌ）の平均単繊維径は８．４μｍであった。また、織物のカバーファクターＣＦは２５１０であった。また、目付は７６ｇ／ｍ２であった。また、通気度９．７ｃｃ／ｃｍ２・ｓｅｃであり、ダウン抜けテストの結果良好であり、非常に良いものであった。また、ＪＩＳ  Ｌ１０９６  Ｂ法による伸張率は経方向４．３％、緯方向１１．５％であった。
次いで、該織物（衣料側地）を用いてダウンジャケットを縫製し着用したところ、蒸れ感がなく、ストレッチもあり、快適なものであった。
【００４３】
［比較例１］
経糸、緯糸ともにポリエチレンテレフタレート仮撚捲縮加工糸５６ｄｔｅｘ／７２ｆｉｌ（帝人ファイバー（株）製）を用いた以外は実施例１と同様に実施した。
得られた織物において、織物を構成するポリエチレンテレフタレート仮撚捲縮加工糸５６ｄｔｅｘ／７２ｆｉｌの平均単繊維径は８．４μｍであった。また、通気度９．４ｃｃ／ｃｍ２・ｓｅｃであり、ダウン抜けテストの結果は不良であった。
次いで、該織物を衣料側地として用いてダウンジャケットを縫製し着用したところ、蒸れ感がないもののダウンが抜けており使用できないものであった。
【産業上の利用可能性】
【００４４】
本発明によれば、中綿やダウンなどの詰め物が吹き出しにくく、かつムレが生じにくい衣料側地および衣料品が提供され、その工業的価値は極めて大である。